(57)【要約】【課題】金属メッシュにアース端子を接合するのが簡単に行える、長尺光学フィルタ、及び該長尺光学フィルタを切り出した個々の光学フィルタ、及びそれらの製造方法を提供する。【解決手段】電磁波遮蔽層、粘着剤層、長尺の上側シートを有する長尺光学機能フィルタであって、長尺方向に多数個電磁波遮蔽層が形成されている。該電磁波遮蔽層は、透明基材シート上に、幅方向の両端部から一定の距離を置いて、且つ長尺方向に間隔をあけて複数個並んで、四角形の金属メッシュが積層されている。該粘着剤層は、粘着剤が金属メッシュを覆っているが、金属メッシュの周縁の少なくとも２辺は覆っておらず、且つ、隣り合う金属メッシュの間には金属メッシュの周縁が露出した状態で帯状に粘着剤の存在しない部分を有する。前記上側シートは該粘着剤層の幅と同等か或いは広く、複数個の粘着剤層を連続して覆うように上側シートが積層されてている。【選択図】なし【特許請求の範囲】
【請求項１】
電磁波遮蔽層、粘着剤層、長尺の上側シートを有する長尺光学機能フィルタであって、  （１）前記電磁波遮蔽層は、透明基材シート上に、幅方向の両端部から一定の距離を置いて、且つ長尺方向に間隔をあけて複数個並んで、四角形の金属メッシュ層が積層されたものであり、
（２）前記粘着剤層は、粘着剤が該金属メッシュ層内部に充填された状態で金属メッシュ層を覆っているが、金属メッシュ層の周縁の少なくとも２辺は覆っておらず、且つ、隣り合う金属メッシュ層の間には金属メッシュ層の周縁が露出した状態で帯状に粘着剤の存在しない部分を有する複数個の粘着剤層が積層されたものであり、
（３）前記上側シートは該粘着剤層の幅と同等か或いは広く、複数個の粘着剤層を連続して覆うように上側シートが積層されてなる複数個の光学フィルタを有することを特徴とする長尺光学フィルタ。
【請求項２】
前記上側シートがセパレータフィルムである請求項１記載の長尺光学フィルタ。
【請求項３】
前記上側シートが反射防止フィルムである請求項１記載の長尺光学フィルタ。
【請求項４】
前記粘着剤層と前記上側シートとの間に、又は前記透明基材シートの金属メッシュ層側とは反対側の面に、近赤外線吸収能、紫外線吸収能、耐衝撃能、ネオン光遮断能、色調整能から選ばれた一種又は二種以上の機能を有する一層又は二層以上の機能層を有することを特徴とする請求項１乃至３の何れか１項記載の長尺光学フィルタ。
【請求項５】
前記粘着剤層が、近赤外線吸収能、紫外線吸収能、耐衝撃能、ネオン光遮断能、色調整能から選ばれた一種又は二種以上の機能を有することを特徴とする請求項１乃至３の何れか１項記載の長尺光学フィルタ。
【請求項６】
ロール状に捲回されていることを特徴とする請求項１乃至５の何れか１項記載の長尺光学フィルタ。
【請求項７】
電磁波遮蔽層、粘着剤層、上側シートを有する枚葉の光学機能フィルタであって、
（１）前記電磁波遮蔽層は、透明基材シート上に、四辺の端部から一定の距離を置いて、四角形の金属メッシュ層が積層されたものであり、
（２）前記粘着剤層は、粘着剤が該金属メッシュ層内部に充填された状態で金属メッシュ層を覆っているが、金属メッシュ層の周縁の少なくとも３辺は覆っていないように形成されたものであり、
（３）前記上側シートの周縁は該粘着剤層の周縁と同等かそれ以上の大きさで、且つ少なくとも上側シートの周縁の２辺は該粘着剤層の幅よりも大きく、該粘着剤層上に積層されていることを特徴とする枚葉の光学フィルタ。
【請求項８】
前記請求項１乃至６の何れか１項記載の長尺光学フィルタを、個々の光学フィルタ毎に切断してなる請求項７記載の枚葉の光学フィルタ。
【請求項９】
（１）長尺の透明基材シート上に、幅方向の両端部から一定の距離を置いて、且つ長尺方向に間隔をあけて四角形の金属メッシュ層を複数個並べて積層することにより電磁波遮蔽層を形成し、
（２）粘着剤を電磁波遮蔽層上に間欠塗布することにより、前記電磁波遮蔽層の金属メッシュ層内部に充填させるようにして電磁波遮蔽層を覆い、且つ、金属メッシュ層の周縁の少なくとも２辺は覆っておらず、且つ、隣り合う金属メッシュ層の間には金属メッシュ層の周縁が露出した状態で帯状に粘着剤の存在しない部分を有する複数個の粘着剤層を形成し、
（３）該粘着剤層の幅と同等か或いは広い長尺の上側シートを用いて、複数個の粘着剤層を連続して覆うことにより、複数個の光学フィルタを有することを特徴とする長尺光学フィルタの製造方法。
【請求項１０】
前記上側シートがセパレータフィルムである請求項９記載の長尺光学フィルタの製造方法。
【請求項１１】
前記上側シートが反射防止フィルムである請求項９記載の長尺光学フィルタの製造方法。
【請求項１２】
前記粘着剤層と前記上側シートとの間に、又は前記透明基材シートの金属メッシュ層側とは反対側の面に、近赤外線吸収能、紫外線吸収能、耐衝撃能、ネオン光遮断能、色調整能から選ばれた一種又は二種以上の機能を有する一層又は二層以上の機能層を有することを特徴とする請求項９乃至１１の何れか１項記載の長尺光学フィルタの製造方法。
【請求項１３】
前記粘着剤層が、近赤外線吸収能、紫外線吸収能、耐衝撃能、ネオン光遮断能、色調整能から選ばれた一種又は二種以上の機能を有することを特徴とする請求項９乃至１１の何れか１項記載の長尺光学フィルタの製造方法。
【請求項１４】
ロール状に捲回することを特徴とする請求項９乃至１３の何れか１項記載の長尺光学フィルタの製造方法。
【請求項１５】
請求項９乃至１４の何れか１項記載の長尺光学フィルタの製造方法により得られた長尺光学フィルタを切断して枚葉の光学フィルタを得ることを特徴とする光学フィルタの製造方法。                                      
【発明の詳細な説明】
【技術分野】
【０００１】
本発明はプラズマディスプレイパネル等の電子機器のディスプレイパネルに直接貼付することができる光学フィルタであって、長尺状で連続的にロール・ツゥー・ロールで製造することができる光学フィルタの製造方法を提供する。
【背景技術】
【０００２】
近年、大型の薄型テレビ、薄型ディスプレイ用途等にプラズマディスプレイ装置の開発、製品化が行われている。このプラズマディスプレイ装置等のディスプレイから電磁波が発生するため、人体への影響を考慮して、電磁波の放出の強さを規格内に低減化することが要求されている。また、プラズマディスプレイ装置はその構造上、他の機器に誤動作を与えたり、リモートコントロールの操作に影響を与える近赤外線や、色調に影響を与えるネオン光がディスプレイ内部から放出されるため、これらを遮断する必要がある。
【０００３】
これらの要求に鑑みて、既にプラズマディスプレイパネルの表面に直接貼付するための各種フィルタが開発されており、例えば、ガラス表面に反射防止層を形成し、裏面に電磁波遮蔽層を貼り合わせ、次いで、セパレートフィルム／粘着剤層／セパレートフィルムからなる積層体の片側のセパレートフィルムを剥がして、前記電磁波遮蔽層上に貼り合わせて、粘着剤を電磁波遮蔽層の金属メッシュ層内に押し込み、次いで、該粘着剤層を介して近赤外線カットフィルムを貼り合わせて、オートクレーブで気泡を抜く方法が行われていた。オートクレーブ処理は、枚葉毎に行わなければならず、処理効率が低いものであった。前記方法において、粘着剤には、ネオンカット材料、色調調整材料等の色素や顔料を含んだものが使用されていた。
【０００４】
特開２００５−１０７３４５号公報（特許文献１）の図７及び段落［００３７］には、電磁波遮蔽層／色素含有粘着剤層／反射防止フィルムからなる積層体がロール状に捲回されている状態が示されている。特許文献１に記載の積層体を用いて形成された光学フィルタは、５０μｍ□〜５００μｍ□の金属メッシュ層が長尺方向に多数並んで形成されたものである。
【特許文献１】特開２００５−１０７３４５号公報
【発明の開示】
【発明が解決しようとする課題】
【０００５】
しかしながら、特許文献１の長尺状の電磁波遮蔽層／色素含有粘着剤層／反射防止フィルムからなる積層体を用いて製造された長尺の光学フィルタから切り出された個々の光学フィルタは、金属メッシュ層を覆っている粘着剤層は長尺方向に連続的に形成されており、且つ、さらに粘着剤層に積層されている反射防止フィルムも長尺方向に連続的に積層されているため、反射防止フィルムと粘着剤層との切断面が面一となっている。
【０００６】
このような粘着剤層の断面を持つ場合、金属メッシュ層にアース端子を接合するために、粘着剤層の除去をおこなわなければならず、工程が複雑となっていた。
【０００７】
そこで、本発明は金属メッシュ層にアース端子を接合するのが簡単に行える、長尺光学フィルタを提供すること、及び該長尺光学フィルタを切り出した個々の光学フィルタを提供すること及びそれらの製造方法を提供することを目的とする。
【課題を解決するための手段】
【０００８】
本発明者は、上記課題を解決するために検討を重ねた結果、粘着剤層を形成するのに粘着剤を間欠塗工して、隣り合う金属メッシュ層の間には金属メッシュ層の周縁が露出した状態で帯状に粘着剤の存在しない部分を有する複数個の粘着剤層を形成し、該粘着剤層の幅と同等か或いは広い長尺の上側シートを用いて、複数個の粘着剤層を連続して覆うことにより上記課題を解決することを見出した。
【０００９】
前記した課題を解決する第１発明は、電磁波遮蔽層が多数形成されている長尺光学フィルタに関し、電磁波遮蔽層、粘着剤層、長尺の上側シートを有する長尺光学機能フィルタであって、（１）前記電磁波遮蔽層は、前記透明基材シート上に、幅方向の両端部から一定の距離を置いて、且つ長尺方向に間隔をあけて複数個並んで、四角形の金属メッシュ層が積層されたものであり、（２）前記粘着剤層は、粘着剤が該金属メッシュ層内部に充填された状態で金属メッシュ層を覆っているが、金属メッシュ層の周縁の少なくとも２辺は覆っておらず、且つ、隣り合う金属メッシュ層の間には金属メッシュ層の周縁が露出した状態で帯状に粘着剤の存在しない部分を有する複数個の粘着剤層が積層されたものであり、（３）前記上側シートは該粘着剤層の幅と同等か或いは広く、複数個の粘着剤層を連続して覆うように上側シートが積層されてなる複数個の光学フィルタを有することを特徴とする長尺光学フィルタである。
【００１０】
第２発明は、上記第１発明において、上側シートをセパレートフィルムとした場合の長尺光学フィルタである。
【００１１】
第３発明は、上記第１発明において、上側シートを反射防止フィルムとした場合の長尺光学フィルタである。
【００１２】
第４発明は、上記第１〜第３発明において、前記粘着剤層と前記上側シートとの間に、又は透明基材シートの金属メッシュ層側とは反対側の面に、近赤外線吸収能、紫外線吸収能、耐衝撃能、ネオン光遮断能、色調整能から選ばれた一種又は二種以上の機能を有する一層又は二層以上の機能層を有することを特徴とする長尺光学フィルタである。
【００１３】
第５発明は、上記第１〜第３発明において、前記粘着剤層が、近赤外線吸収能、紫外線吸収能、、耐衝撃能、ネオン光遮断能、色調整能から選ばれた一種又は二種以上の機能を有することを特徴とする長尺光学フィルタである。
【００１４】
第６発明は、上記第１〜第５発明においてロール状に捲回されていることを特徴とする長尺光学フィルタである。
【００１５】
第７発明は、電磁波遮蔽層が１個の光学フィルタに関し、電磁波遮蔽層、粘着剤層、上側シートを有する光学機能フィルタであって、（１）前記電磁波遮蔽層は、透明基材シート上に、四辺の端部から一定の距離を置いて、四角形の金属メッシュ層が積層されたものであり、（２）前記粘着剤層は、粘着剤が該金属メッシュ層内部に充填された状態で金属メッシュ層を覆っているが、金属メッシュ層の周縁の少なくとも３辺は覆っていないように形成されたものであり、（３）前記上側シートの周縁は該粘着剤層の周縁と同等かそれ以上の大きさで、且つ少なくとも上側シートの周縁の２辺は該粘着剤層の幅よりも大きく、該粘着剤層上に積層されていることを特徴とする光学フィルタである。
【００１６】
第８発明は、前記第１発明〜第６発明の長尺光学フィルタを、個々の光学フィルタ毎に切断したものが、前記第７の光学フィルタであることを特徴とする。
【００１７】
第９発明は、光学フィルタの製造方法に関し、（１）長尺の透明基材シート上に、幅方向の両端部から一定の距離を置いて、且つ長尺方向に間隔をあけて四角形の金属メッシュ層を複数個並べて積層することにより電磁波遮蔽層を形成し、（２）粘着剤を電磁波遮蔽層上に間欠塗布することにより、前記電磁波遮蔽層の金属メッシュ層内部に充填させるようにして電磁波遮蔽層を覆い、且つ、金属メッシュ層の周縁の少なくとも２辺は覆っておらず、且つ、隣り合う金属メッシュ層の間には金属メッシュ層の周縁が露出した状態で帯状に粘着剤の存在しない部分を有する複数個の粘着剤層を形成し、（３）該粘着剤層の幅と同等か或いは広い長尺の上側シートを用いて、複数個の粘着剤層を連続して覆うことにより、複数個の光学フィルタを有することを特徴とする。
【００１８】
第１０発明は、前記第９発明において、前記上側シートがセパレータフィルムである場合の長尺光学フィルタの製造方法である。。
【００１９】
第１１発明は、前記第９発明において、前記上側シートが反射防止フィルムである場合の長尺光学フィルタの製造方法である。
【００２０】
第１２発明は、前記第９発明〜第１１発明において、前記粘着剤層と上側シートとの間に、又は透明基材シートの金属メッシュ層側とは反対側の面に、近赤外線吸収能、紫外線吸収能、耐衝撃能、ネオン光遮断能、色調整能から選ばれた一種又は二種以上の機能を有する一層又は二層以上の機能層を有することを特徴とする長尺光学フィルタの製造方法である。
【００２１】
第１３発明は、前記第９発明〜第１１発明において、前記粘着剤層が、近赤外線吸収能、紫外線吸収能、耐衝撃能、ネオン光遮断能、色調整能から選ばれた一種又は二種以上の機能を有することを特徴とする長尺光学フィルタの製造方法である。
【００２２】
第１４発明は、前記第９発明〜第１３発明において、ロール状に捲回することを特徴とする長尺光学フィルタの製造方法である。
【００２３】
第１５発明は、前記第９発明〜第１４発明において、長尺光学フィルタの製造方法により得られた長尺光学フィルタを切断して枚葉の光学フィルタを得ることを特徴とする光学フィルタの製造方法である。
【発明の効果】
【００２４】
第１発明によれば、粘着剤層が金属メッシュ層の周縁の少なくとも２辺は覆っておらず、且つ、隣り合う金属メッシュ層の間には金属メッシュ層の周縁が露出した状態で帯状に粘着剤の存在しない部分を有するので、隣り合う金属メッシュ層と金属メッシュ層の間を切断したときに、上側シートの周囲のみを剥がすだけで粘着剤の付着していない金属メッシュ層の周縁が露出し、金属メッシュ層の周縁に簡単にアースを取り付けることが可能となる長尺光学フィルタを提供できる。
【００２５】
第２発明によれば、第１発明の効果に加えて、上側シートがセパレートフィルムであるので、セパレートフィルムを適宜、剥がした状態とすることができる長尺光学フィルタを提供できる。
【００２６】
第３発明によれば、第１発明の効果に加えて、上側シートが反射防止フィルムであるので、反射防止性を付与した長尺光学フィルタを提供できる。
【００２７】
第４発明及び第５発明によれば、第１発明〜第３発明の効果に加えて、近赤外線吸収能、紫外線吸収能、耐衝撃能、ネオン遮断能、色調調整機能から選ばれた１種又は２種以上の機能を有する長尺光学フィルタを提供できる。
【００２８】
第６発明によれば、ロール状となった長尺光学フィルタを提供できるので、長尺光学フィルタの製造工程の連続化、或いは取扱性、搬送性、保管性を良好なものとすることができ、また、ロール状長尺光学フィルタの利用、特に、ディスプレイ表面への貼り付け加工においても取扱性を良好にし、連続工程の採用の可能性が開ける。
【００２９】
第７発明によれば、粘着剤層が金属メッシュ層の周縁の少なくとも３辺は覆っていないので、上側シートの周囲のみを剥がすだけで粘着剤の付着していない金属メッシュ層の少なくとも３辺の周縁が露出し、金属メッシュ層の周縁に簡単にアースを取り付けることが可能な光学フィルタを提供できる。
【００３０】
第８発明によれば、前記第１発明〜第６発明の長尺光学フィルタを個々の光学フィルタ毎に切断して単一の光学フィルタとすることができる。
【００３１】
第９発明によれば、粘着剤層が金属メッシュ層の周縁の少なくとも２辺は覆っておらず、且つ、隣り合う金属メッシュ層の間には金属メッシュ層の周縁が露出した状態で帯状に粘着剤の存在しない部分を形成するので、隣り合う金属メッシュ層と金属メッシュ層の間を切断したときに、上側シートの周囲のみを剥がすだけで粘着剤の付着していない金属メッシュ層の周縁が露出し、金属メッシュ層の周縁に簡単にアースを取り付けることが可能となる長尺光学フィルタの製造方法を提供できる。
【００３２】
第１０発明によれば、前記第９発明の効果に加えて、上側シートがセパレートフィルムであるので、セパレートフィルムを適宜、剥がした状態とすることができる長尺光学フィルタの製造方法を提供できる。
【００３３】
第１１発明によれば、前記第９発明の効果に加えて、上側シートが反射防止フィルムとした場合の長尺光学フィルタの製造方法を提供できる。
【００３４】
第１２発明及び第１３発明によれば、前記第９発明〜第１１発明の効果に加えて、近赤外線吸収能、紫外線吸収能、耐衝撃能、ネオン光遮断能、色調整機能から選ばれた１種又は２種以上の機能を有する長尺光学フィルタの製造方法を提供できる。
【００３５】
第１４発明によれば、前記第９発明〜第１３発明の効果に加えて、ロール状となった長尺光学フィルタの製造方法を提供できる。
【００３６】
第１５発明によれば、前記第９発明〜第１３発明の効果に加えて、枚葉の光学フィルタの製造方法を提供できる。
【発明を実施するための最良の形態】
【００３７】
図１に本発明の長尺光学フィルタの製造工程の概略図を示す。該製造工程は、長尺光学フィルタの製造のほんの一例を示したものであり、本発明の趣旨に応じて種々の変形が可能である。工程Ａは、透明基材シート１状に形成された金属メッシュ層２からなる原反の送り出し工程を示す。工程Ｂは、スリット、ダイ等の塗工装置により粘着剤を間欠塗工する工程を示す。工程Ｃは乾燥工程を示す。工程Ｄは、反射防止フィルム或いはセパレートフィルム等の上側シートを積層する工程を示す。工程Ｅは、ディスプレイ表面への貼り付け用の粘着剤層の積層工程を示す。工程Ｆは形成された長尺フィルムの巻き取り工程を示す。
【００３８】
（工程Ａ）：送り出し工程
透明基材フィルム上に積層されている金属メッシュ層からなる電磁波遮蔽層の長尺シートのロール状に捲回された原反を用意する。図２に、工程Ａに用いる原反の積層構造を示す。１は透明基材シートであり、２は、透明基材シート１上に形成された金属メッシュ層である。
【００３９】
電磁波遮蔽層は、プラズマディスプレイ等から発生した電磁波を遮蔽する機能を有するものであって、代表的には、銅等の金属箔がメッシュ状にエッチングされて構成されたもので、通常、金属メッシュ層２の観察側が酸化クロム等により黒化処理されている。ポリエステルフィルム等に銅箔をラミネートした後、エッチングして得られるため、通常、フィルム等の透明基材シート１によって裏打ちされて構成されたものであり、透明基材シート１は積層構造の電磁波遮蔽層を構成する一部の層である。
【００４０】
（工程Ｂ）：粘着剤の間欠塗工工程
スリット、ダイ等の塗工装置を用いた塗工により、粘着剤を電磁波遮蔽層の金属メッシュ層２内部に充填させるようにして電磁波遮蔽層を覆い、且つ、粘着剤を間欠的に塗工することにより、金属メッシュ層２の周縁の少なくとも２辺は覆っておらず、且つ、隣り合う金属メッシュ層２の間には金属メッシュ層２の周縁が露出した状態で帯状に粘着剤の存在しない部分を有する複数個の粘着剤層３を形成する。図３に、工程Ａで用いた電磁波遮蔽層上に粘着剤層３を形成した状態を示す。金属メッシュ層２の周縁の少なくとも２辺は覆っておらず、且つ、隣り合う金属メッシュ層２の間には金属メッシュ層２の周縁が露出した状態で塗工することにより、後記する上側シートを積層した場合でも、上側シートの端部をめくるだけで金属メッシュ層２の周縁にアース端子を簡単に接続することが可能となる。
【００４１】
間欠塗工を行う塗工装置には、一般的なスリット、ダイ等の塗工装置を用いることができる。例えば、特開平１０−７６２０９号公報、特開２００１−３８２７６号公報、２００３−３００００２号公報に記載の装置も使用することができる。
【００４２】
粘着剤中に、近赤外線吸収能、紫外線吸収能、耐衝撃能、ネオン光遮断能、色調整能から選ばれた一種又は二種以上の機能を有する公知の物質を含有させることにより、これらの機能の一種又は二種以上を粘着剤層３に付与してもよい。
【００４３】
粘着剤層３を構成する粘着性材料としては、アクリル樹脂、ポリエステル樹脂、ポリウレタン樹脂、ポリビニルアルコール単独もしくはその部分ケン化品、塩化ビニル−酢酸ビニル共重合体、エチレン−酢酸ビニル共重合体、ポリイミド樹脂、エポキシ樹脂、ポリウレタンエステル樹脂等が挙げられる。また、紫外線硬化型等の電離放射線硬化型であってもよく、また熱硬化型であってもよい。また、本発明における粘着剤層３は、粘着剤を用いて構成されたものであってもよい。近赤外線吸収色素、および／または、ネオン光吸収色素との相溶性、分散性などの観点からアクリル樹脂もしくはポリエステル樹脂を用いることも好ましい。
【００４４】
（工程Ｃ）：乾燥工程
粘着剤層３に含まれている溶剤を乾燥させて飛ばすことにより、後記する上側シートとの密着性を良好にする。
【００４５】
（工程Ｄ）：上側シートの積層工程
セパレートフィルムで保護された接着剤層（図示していない）を有する上側シート４を、セパレートフィルムを剥離しながら電磁波遮蔽層側に積層することにより、取扱性を良好なものとすることや、反射防止性能等の機能を付与することができる。上側シート４には、セパレートフィルムや、反射防止フィルム等を使用することができる。図４に、工程Ｃで形成された乾燥した粘着剤層３上に上側シート４を積層した状態を示す。
【００４６】
反射防止フィルムは、透明基材フィルム上に反射防止層が形成されたものであり、反射防止層としては、高屈折率層と低屈折率層が順に積層されたものが代表的であるが、これ以外の積層構造を持つものもある。高屈折率層は、例えば、ＺｎＯやＴｉＯ2 の素材の薄膜、もしくはこれらの素材の微粒子が分散した透明樹脂膜である。また、低屈折率層は、ＳｉＯ2 からなる薄膜、もしくはＳｉＯ2 ゲル膜、または、フッ素含有の、もしくはフッ素およびケイ素含有の透明樹脂膜である。反射防止層が積層されたことにより、積層された側の外光等の不要な光の反射を低下させ、適用されるディスプレイの画像もしくは映像のコントラストを高めることができる。
【００４７】
（工程Ｅ）：粘着剤層の積層工程
プラズマディスプレイ等の各種ディスプレイに直接貼付するための粘着剤層５を電磁波遮蔽層の透明基材シート１側に積層する。該粘着剤層５は、セパレートフィルム／粘着剤層５／セパレートフィルムからなる積層体シートを一方のセパレートフィルムを剥がしながら電磁波遮蔽層の透明基材シート１側に積層する。図５に、工程Ｄで形成された積層シートの電磁波遮蔽層の透明基材シート１側に各種ディスプレイに直接貼付するための粘着剤層５を積層した状態を示す。粘着剤層５を形成するための粘着剤には前記工程Ｂの説明に示した粘着剤を用いることができる。
【００４８】
（工程Ｆ）：巻き取り工程
工程Ｅで製造された長尺の光学フィルタは、一方の面がセパレートフィルムであり、他方の面が上側シートによって覆われているので、ブロッキングを起こすことなく容易に巻き取りができる。
【００４９】
電磁波遮蔽層：
電磁波遮蔽層は、透明基材、接着剤層（図示していない）、金属メッシュ層がこの順に積層された積層構造を有するものである。
【００５０】
（金属メッシュ層）
金属メッシュ層は、積層構造の電磁波遮蔽層を構成する一部の層である。本発明に用いられる金属メッシュ層は、プラズマディスプレイ等から発生した電磁波を遮蔽する機能を有するものである。このような金属メッシュ層は、後述する透明基材上に、接着剤層により金属箔が貼り合わせられ、その金属箔がメッシュ状にエッチングされることにより形成される。本発明においては、この金属メッシュ層は、電磁波遮蔽性を有するものであれば、その金属の種類等は特に限定されるものではなく、例えば銅、鉄、ニッケル、クロム、アルミニウム、金、銀、ステンレス、タングステン、チタン等を用いることができる。本発明においては、上記の中でも銅が、電磁波のシールド性、エッチング処理適性や取扱い性の面から好ましい。また用いられる銅箔の種類としては、圧延銅箔、電解銅箔等が挙げられるが、特に、電解銅箔であることが好ましい。これにより、厚さが１０μｍ以下の均一性のよい金属メッシュ層とすることができ、また、金属メッシュ層の表面に黒化処理が施された際に、酸化クロム等との密着性を良好なものとすることができるからである。
【００５１】
ここで、本発明においては、上記金属箔の一方の面または両面に黒化処理されていることが好ましい。黒化処理とは、酸化クロム等により金属メッシュ層の表面を黒化する処理であり、光学フィルタにおいて、この酸化処理面は、観察者側の面となるように配置される。この黒化処理により金属メッシュ層表面に形成された酸化クロム等により、光学フィルタ表面の外光が吸収されることから、光学フィルタ表面で光が散乱することを防止することができ、良好な透過性を得ることが可能な光学フィルタとすることができるのである。このような黒化処理は、上記金属箔に黒化処理液を塗布することにより行なうことができる。
【００５２】
黒化処理の方法としては、ＣｒＯ2 水溶液や、無水クロム酸水溶液に酒石酸、マロン酸、クエン酸、乳酸等の異なるオキシカルボン酸化合物を添加して、６価クロムの一部を３価クロムに還元した溶液等を、ロールコート法、エアーカーテン法、静電霧化法、スクイズロールコート法、浸漬法等により塗布し、乾燥させることにより行なうことができる。なお、この黒化処理は、透明基材上に、接着剤層または粘着剤層により金属箔が貼り合わせられ、メッシュ状にエッチングされた後に行なわれるものであってもよい。
【００５３】
この黒化処理された金属箔の表面の黒濃度が０．６以上であることが好ましい。これにより、より非視認性を良好なものとすることができるからである。ここで、黒濃度は、ＣＯＬＯＲ  ＣＯＮＴＲＯＬ  ＳＹＳＴＥＭのＧＲＥＴＡＧ  ＳＰＭ１００−１１（（株）ＫＩＭＯＴＯ社製）を用いて、観測視野角１０°、観測光源Ｄ５０、照明タイプとして濃度標準ＡＮＳＩ  Ｔに設定し、白色キャリブレイション後に測定した値である。
【００５４】
また、上記金属箔の膜厚は、１μｍ〜１００μｍの範囲内、中でも５μｍ〜２０μｍの範囲内であることが好ましい。上記範囲より膜厚が厚いと、エッチングによりパターン線幅を細かく高精細化することが困難となり、また上記範囲より膜厚が薄い場合には、十分な電磁波シールド性が得られないからである。
【００５５】
さらに、上記金属箔は、ＪＩＳ  Ｂ０６０１に準拠する十点平均粗さが０．５μｍ〜１０μｍの範囲内であることが好ましい。上記範囲より小さい場合には、上記黒化処理をした場合であっても、光学フィルタ表面の外光が鏡面反射することから、視認性が劣化し、また上記範囲より大きい場合には、接着剤やレジスト等を塗布することが困難となるからである。
【００５６】
ここで、金属箔のエッチングは、後述する透明基材上に、接着剤層または粘着剤層を介して金属箔が貼り合わせられた後に行なわれるものである。このエッチングは、通常のフォトリソグラフィー法により行なうことができ、例えば金属箔の表面にレジストを塗布し、乾燥した後、レジストをパターン版で密着露光し、現像処理を行なうことにより得ることができる。
【００５７】
本発明に用いられる上述したような金属メッシュ層は、表面抵抗が１０-6Ω／□〜５Ω／□の範囲内、中でも１０-4Ω／□〜３Ω／□の範囲内であることが好ましい。一般的に、電磁波遮蔽性は、表面抵抗により測定することができ、この表面抵抗が低いほど、電磁波遮蔽性が良好なものということができる。ここで、上記表面抵抗の値は、表面抵抗測定装置ロレスターＧＰ、（株）ダイヤインスツルメンツ製にてＪＩＳ  Ｋ７１９４「導電性プラスチックの４探針法による抵抗率試験法」に記載される方法にて測定された値である。
【００５８】
このエッチング処理された後の金属メッシュ層は、５０μｍ□〜５００μｍ□の範囲内、中でも１００μｍ□〜４００μｍ□の範囲内、特に２００μｍ□〜３００μｍ□の範囲内であることが好ましく、またメッシュ線幅が５μｍ〜２０μｍの範囲内であることが好ましい。メッシュ線幅が上記範囲より細かい場合には、断線が起こる場合があり、電磁波遮蔽性の面から好ましくなく、またメッシュ線幅が上記範囲より太い場合には、可視光の透過率が低く、例えばプラズマディスプレイの輝度が低くなる等という面から好ましくないからである。
【００５９】
透明基材：
透明基材は積層構造の電磁波遮蔽層を構成する一部の層である。本発明に用いられる透明基材は透明性を有し、かつ接着剤層が形成可能であれば、その種類等は特に限定されるものではなく、例えばポリエチレンテレフタレート（ＰＥＴ）、ポリエチレンナフタレート（ＰＥＮ）等のポリエステル類、環状ポリオレフィン、ポリエチレン、ポリプロピレン、ポリスチレン等のポリオレフィン類、ポリ塩化ビニル、ポリ塩化ビニリデンなどのビニル系樹脂、ポリカーボネート、アクリル樹脂、トリアセチルセルロース（ＴＡＣ）、ポリエーテルサルホン、ポリエーテルケトンからなるフィルムで可視領域の光線透過率が８０％以上のフィルムが挙げられる。
【００６０】
これらのフィルムは本発明の目的を妨げない程度であれば着色していてもよく、さらに単層で使うこともできるが、２層以上組み合わせた多層フィルムとして使ってもよい。中でも透明性、耐熱性、コストや取扱い性の面等から、ＰＥＴが最も好ましい。可視領域の光線透過率はできる限り高いことが望ましいが、これは最終製品としては５０％以上の光線透過率が必要なことから最低２枚を積層する場合でも透明基材としては８０％を有すれば目的に適うからである。透過率が高ければ高いほど透明基材を複数枚積層できるため、光線透過率は好ましくは８５％以上、最も好ましくは９０％以上であり、このために厚さを薄化するのも有効な手段である。この透明基材の厚さは、透明性さえ満足すれば特に制限されるものではないが、加工性上からは１２μｍ〜３００μｍの範囲内であることが好ましい。厚さ１２μｍ未満の場合はフィルムが柔軟過ぎ、導電層である金属メッシュ層の成膜や加工する際の張力により伸張やシワが発生しやすく、そのため金属メッシュ層の亀裂や剥離が生じやすく適さない。３００μｍを超えるとフィルムの可撓性が減少し、各工程での連続巻き取りが困難で適さない。さらに複数枚を積層する際は加工性が大幅に劣るといった問題もある。
【００６１】
接着剤層：
接着剤層は図１〜図５において図示していないが、透明基材と金属箔とを接着するのに用いられた層である。接着剤層は、金属メッシュ層および透明基材とを接着することが可能な層であれば、その種類等は特に限定されるものではないが、本発明においては、上記金属メッシュ層を構成する金属箔および透明基材を接着剤層を介して貼り合わせた後、金属箔をエッチングによりメッシュ状とすることから、接着剤層も耐エッチング性を有することが好ましい。具体的には、アクリル樹脂、ポリエステル樹脂、ポリウレタン樹脂、ポリビニルアルコール単独もしくはその部分ケン化品、塩化ビニル−酢酸ビニル共重合体、エチレン−酢酸ビニル共重合体、ポリイミド樹脂、エポキシ樹脂、ポリウレタンエステル樹脂等が挙げられる。また、本発明に用いられる接着剤層は、紫外線硬化型であってもよく、また熱硬化型であってもよい。特に、透明基材との密着性や、近赤外線吸収色素、および／または、ネオン光吸収色素との相溶性、分散性などの観点からアクリル樹脂もしくはポリエステル樹脂が好ましい。
【００６２】
また、接着剤層中に、近赤外線吸収色素、および／または、ネオン光吸収色素を１種以上含有させてもよい。その場合、近赤外領域の光線透過率が、２０％以下、中でも１０％以下、５７０−６００ｎｍにおける光線透過率が３０％以下、中でも２５％以下、であることが好ましい。さらに樹脂の水酸基価および酸価が各々１０以下でなければならない。これにより、上記樹脂に含まれる水酸基および酸により近赤外線吸収色素、および／または、ネオン光吸収色素が樹脂中の反応基と反応すること等を防ぐことができ、安定に近赤外線吸収、および／または、ネオン光吸収機能を発揮することが可能なものとすることができる。
【００６３】
接着剤層を介してドライラミネーション法等により透明基材および金属メッシュ層を形成するための金属箔とを接着することができる。また、この接着剤層の膜厚が０．５μｍ〜５０μｍの範囲内、中でも１μｍ〜２０μｍであることが好ましい。これにより、透明基材および金属メッシュ層とを強固に接着することができ、また、金属メッシュ層を形成するエッチングの際に透明基材が酸化鉄等のエッチング液の影響を受けること等を防ぐことができるからである。
【００６４】
粘着剤層：
図１〜図５に示すように、本発明の光学フィルタに用いられる粘着剤層３は、上記した電磁波遮蔽性を有する金属メッシュ層の凹凸を平坦化するための層であり、金属メッシュ層の凹凸によって光学フィルタの透明性が低下することを防ぐ機能を有するものである。また、金属メッシュ層の形成の際に行なわれるエッチングによって、接着剤層表面が劣化することにより低下する透明性の改良や、金属メッシュ層を斜めから見た際の断面の乱反射を防止することも可能である。本発明において用いられる粘着剤層は、金属メッシュ層の凹凸を平坦化することが可能な層であれば、その種類等は特に限定されるものではないが、本発明では粘着剤層に用いる樹脂のガラス転移点温度（Ｔｇ）が３０℃〜１５０℃の範囲内、中でも４０℃〜１２０℃の範囲内であることが好ましい。これにより、樹脂を溶剤等に溶解させて、金属メッシュ層上に塗布後、溶剤を揮発させて乾燥する際に、表面に金属メッシュ層の凹凸により形成される凹凸を、透明基材のＴｇ以上の温度で、例えば、ミラーロール等を用いて圧力をかけることにより平坦化することができ、透明性の高い高品質な光学フィルタとすることができるからである。この粘着剤層を平坦化する工程における温度および圧力は、その透明樹脂の種類により適宜選択されるものであるが、通常５０℃〜１７０℃の範囲内であり、また圧力は線圧０．１ｋｇ／ｃｍ2 〜１０ｋｇ／ｃｍ2 の範囲内であることが好ましい。
【００６５】
上述したような性質を有する樹脂としては、具体的には、アクリル系樹脂、エステル系樹脂、ポリカーボネート系樹脂、ウレタン系樹脂、環状ポリオレフィン系樹脂、ポリスチレン系樹脂、ポリイミド系樹脂、またはポリテトラフルオロエチレン（ＰＴＦＥ）、テトラフルオロエチレンとペルフルオロアルキルビニルエーテルとの共重合体からなるペルフルオロアルコキシ樹脂（ＰＦＡ）、テトラフルオロエチレンとヘキサフルオロプロピレンコポリマー（ＦＥＰ）、テトラフルオロエチレンとペルフルオロアルキルビニルエーテルとヘキサフルオロプロピレンコポリマー（ＥＰＥ）、テトラフルオロエチレンとエチレンまたはプロピレンとのコポリマー（ＥＴＦＥ）、ポリクロロトリフルオロエチレン樹脂（ＰＣＴＦＥ）、エチレンとクロロトリフルオロエチレンとのコポリマー（ＥＣＴＦＥ）、フッ化ビニリデン系樹脂（ＰＶＤＦ）、フッ化ビニル系樹脂（ＰＶＦ）等のフッ素系樹脂を挙げることができ、中でも透明性の観点からアクリル系樹脂、エステル系樹脂、ポリカーボネート系樹脂であることが好ましい。また、上記樹脂の平均分子量は、５００〜６００，０００の範囲内、中でも１万〜４０万であることが好ましい。これにより、上記のような性質を有する透明樹脂とすることができるからである。
【００６６】
本発明において、このような粘着剤層の膜厚は、金属メッシュ層が形成されていない部分の膜厚が、１０μｍ〜５０μｍの範囲内であることが好ましい。これにより、金属メッシュ層の凹凸を平坦化することが可能となるからである。
【００６７】
本発明の光学フィルタの粘着剤層中に、近赤外線吸収色素、および／または、ネオン光吸収色素を１種以上を含有させてもよい。その場合、近赤外線領域の光線透過率が、２０％以下、中でも１０％以下、５７０−６００ｎｍにおける光線透過率が３０％以下、中でも２５％以下、であることが好ましい。さらに樹脂の水酸基価、および／または、酸価が各々１０以下でなければならない。これにより、上記樹脂に含まれる水酸基および酸基により近赤外線吸収色素、および／または、ネオン光吸収色素が反応すること等を防ぐことができ、安定に近赤外線吸収、および／または、ネオン光吸収機能を発揮することが可能なものとすることができる。
【００６８】
金属メッシュ層２側と反対側の透明基材シート１上に形成する粘着剤層５は、粘着剤シート、例えば、市販の両面接着テープ（例、ＣＳ−９６１１：商品名、日東電工（株）製）も使用できる。
【００６９】
反射防止層又は反射防止フィルム：
本発明の光学フィルタの最表面に反射防止層又は反射防止フィルムを積層することにより、反射防止性能を付与することができる。反射防止層は塗布法、蒸着等の気相法或いは転写法により形成することができ、反射防止フィルムは予め用意していたものを貼り合わせることにより積層することができる。
【００７０】
反射防止層に関しては、磨りガラスのように、光を散乱もしくは拡散させて像をボカス手法を採用することができる。すなわち、光を散乱もしくは拡散させるためには、光の入射面を粗面化することが基本であり、この粗面化処理には、サンドブラスト法やエンボス法等により基体表面を直接粗面化する方法、基体表面に放射線、熱の何れかもしくは組み合わせにより硬化する樹脂中にシリカなどの無機フィラーや、樹脂粒子などの有機フィラーを含有させた粗面化層を設ける方法、および基体表面に海島構造による多孔質膜を形成する方法を挙げることができる。
【００７１】
また、反射防止層を形成する他の方法としては、屈折率の高い材料と低い材料を交互に積層し、多層化（マルチコート）することで、表面の反射が抑えられ、良好な反射防止効果を得ることができる。通常、この反射防止層は、ＳｉＯ2 に代表される低屈折率材料と、ＴｉＯ2 、ＺｒＯ2 等の高屈折率材料とを交互に蒸着等により成膜する気相法等によって形成される。
【００７２】
反射防止効果を向上させるためには、低屈折率層の屈折率は、１．４５以下であることが好ましい。これらの特徴を有する材料としては、例えばＬｉＦ（屈折率ｎ＝１．４）、ＭｇＦ2 （屈折率ｎ＝１．４）、３ＮａＦ・ＡｌＦ3 （屈折率ｎ＝１．４）、ＡｌＦ3 （屈折率ｎ＝１．４）、Ｎａ3 ＡｌＦ6 （屈折率ｎ＝１．３３）、ＳｉＯ2 （屈折率ｎ＝１．４５）等の無機材料を微粒子化し、アクリル系樹脂やエポキシ系樹脂等に含有させた無機系低反射材料、フッ素系・シリコーン系の有機化合物、熱可塑性樹脂、熱硬化型樹脂、放射線硬化型樹脂等の有機低反射材料を挙げることができる。
【００７３】
さらに、５〜３０ｎｍのシリカ超微粒子を水もしくは有機溶剤に分散したゾルとフッ素系の皮膜形成剤を混合した材料を使用することもできる。該５〜３０ｎｍのシリカ超微粒子を水もしくは有機溶剤に分散したゾルは、ケイ酸アルカリ塩中のアルカリ金属イオンをイオン交換等で脱アルカリする方法や、ケイ酸アルカリ塩を鉱酸で中和する方法等で知られた活性ケイ酸を縮合して得られる公知のシリカゾル、アルコキシシランを有機溶媒中で塩基性触媒の存在下に加水分解と縮合することにより得られる公知のシリカゾル、さらには上記の水性シリカゾル中の水を蒸留法等により有機溶剤に置換することにより得られる有機溶剤系のシリカゾル（オルガノシリカゾル）が用いられる。これらのシリカゾルは水系および有機溶剤系のどちらでも使用することができる。有機溶剤系シリカゾルの製造に際し、完全に水を有機溶剤に置換する必要はない。前記シリカゾルはＳｉＯ2 として０．５〜５０質量％濃度の固形分を含有する。シリカゾル中のシリカ超微粒子の構造は球状、針状、板状等様々なものが使用可能である。また、皮膜形成剤としては、アルコキシシラン、金属アルコキシドや金属塩の加水分解物や、ポリシロキサンをフッ素変性したものなどを用いることができる。
【００７４】
低屈折率層は、上記で述べた材料を例えば溶剤に希釈し、スピンコーティング、ロールコーティングや印刷等によるウェットコーティング法や、真空蒸着、スパッタリング、プラズマＣＶＤ、イオンプレーティング等による気相法で、高屈折率層上に設けて乾燥後、熱や放射線（紫外線の場合は上述の光重合開始剤を使用する）等により硬化させることによって得ることができる。
【００７５】
高屈折率層の形成は、屈折率を高くするために高屈折率のバインダ樹脂を使用するか、高い屈折率を有する超微粒子をバインダ樹脂に添加することによって行なうか、あるいはこれらを併用することによって行なう。高屈折率層の屈折率は１．５５〜２．７０の範囲にあることが好ましい。
【００７６】
高屈折率層に用いる樹脂については、透明なものであれば任意の樹脂が使用可能であり、熱硬化型樹脂、熱可塑性樹脂、放射線（紫外線を含む）硬化型樹脂などを用いることができる。熱硬化型樹脂としては、フェノール樹脂、メラミン樹脂、ポリウレタン樹脂、尿素樹脂、ジアリルフタレート樹脂、グアナミン樹脂、不飽和ポリエステル樹脂、アミノアルキッド樹脂、メラミン−尿素共縮合樹脂、珪素樹脂、ポリシロキサン樹脂等を用いることができ、これらの樹脂に、必要に応じて架橋剤、重合開始剤等の硬化剤、重合促進剤、溶剤、粘度調整剤等を加えることができる。
【００７７】
高い屈折率を有する超微粒子としては、例えば、紫外線遮蔽の効果をも得ることができる、ＺｎＯ（屈折率ｎ＝１．９）、ＴｉＯ2 （屈折率ｎ＝２．３〜２．７）、ＣｅＯ2 （屈折率ｎ＝１．９５）の微粒子、また、帯電防止効果が付与されて埃の付着を防止することもできる、アンチモンがドープされたＳｎＯ2 （屈折率ｎ＝１．９５）またはＩＴＯ（屈折率ｎ＝１．９５）の微粒子が挙げられる。その他の微粒子としては、Ａｌ2 Ｏ 3（屈折率ｎ＝１．６３）、Ｌａ2 Ｏ 3（屈折率ｎ＝１．９５）、ＺｒＯ2 （屈折率ｎ＝２．０５）、Ｙ2 Ｏ 3（屈折率ｎ＝１．８７）等を挙げることができる。これらの微粒子は単独または混合して使用され、有機溶剤または水に分散したコロイド状になったものが分散性の点において良好であり、その粒径としては、１〜１００ｎｍ、塗膜の透明性から好ましくは、５〜２０ｎｍであることが望ましい。
【００７８】
高屈折率層を設けるには、上記で述べた材料を例えば溶剤に希釈し、スピンコーティング、ロールコーティング、印刷等の方法で基体上に設けて乾燥後、熱や放射線（紫外線の場合は上述の光重合開始剤を使用する）等により硬化させればよい。
【００７９】
また反射防止層中に、近赤外線吸収色素、および／または、ネオン光吸収色素を１種以上含有させてもよい。その場合、近赤外線領域の光線透過率が２０％以下、中でも１０％以下、５７０−６００ｎｍにおける光線透過率が３０％以下、中でも２５％以下、であることが好ましい。さらに樹脂が水酸基価および酸価が所定の値以下でなければならない。これにより、上記樹脂に含まれる水酸基および酸価により近赤外線吸収色素、および／または、ネオン光吸収色素が反応すること等を防ぐことができ、安定に近赤外線吸収能、および／または、ネオン光吸収機能を発揮することが可能なものとなる。
【実施例】
【００８０】
反射防止フィルムの調製
反射防止フィルムとしてリアルック８２００ＵＶ（商品名、日本油脂製、膜厚８０μｍのトリアセチルセルロースフィルム／厚み５μｍのＡＲ層／厚み４０μｍの保護フィルムからなる積層フィルム）を用意した。図１に示される工程Ｄの上側シート４として該反射防止フィルムを巻き出し可能に配置した。
【００８１】
工程Ａ：  電磁波遮蔽フィルムの調製
片面がクロメート処理により黒化処理されている、銅箔（古川サーキットフォイール製、ＥＸＰ−ＷＳ：商品名、厚さ９μｍ）と、ポリエチレンテレフタレートフィルム（東洋紡績製  Ａ４３００  厚み１００μｍ）とを、ウレタン系接着剤（Ｔｇ２０℃、平均分子量３万、酸価１、水酸基価９）にてドライラミネーション加工し貼り合わせた後、上記銅箔上にレジストを塗布後、露光、現像、エッチング、レジスト除去を行なうことにより３００μｍ□、線幅１０μｍの金属メッシュで、一個の金属メッシュ層の大きさが５５０ｍｍ×９６０ｍｍで、個々の金属メッシュ層の間隔が１００ｍｍである、長尺状のポリエチレンフタレートフィルム上に金属メッシュ層が複数個形成された電磁波遮蔽フィルムを得た。なお、この際、黒化処理面はプラズマディスプレイパネルが製造された場合、見る側（人間側）になるように設置するため、非貼り合わせ面側とした。このようにして得られた電磁波遮蔽フィルムを図１に示される工程Ａの送り出し位置に巻き出し可能に配置した。
【００８２】
工程Ｂ：  粘着剤の間欠塗工  
下記の成分を混合して粘着剤を調製し、該粘着剤をスリット装置を用いて間欠塗工により金属メッシュ層上に金属メッシュの周縁の４辺の内側に、金属メッシュのアースの取り出し部分を残して塗工した。
次の成分を混合して粘着剤を調製した。
【００８３】
主剤：  綜研化学製ＳＫダイン１６０４Ｎ（商品名）        １００質量部
硬化剤：  綜研化学製Ｌ−４５化剤（商品名）              １．５質量部
溶剤：  酢酸エチルとトルエンを１：１で配合したもの。      ３５質量部
【００８４】
工程Ｃ：  乾燥工程
８０℃１０秒、１００  ℃１０秒乾燥を行った    
【００８５】
工程Ｄ：  上側シートの積層工程
東洋紡株式会社製Ｅ−７００２（商品名、厚み５０μｍのセパレータフィルム）の軽剥離面をラミネートした。ラミネートは、ゴム硬度６０°のラミネートロール同士で行った。
【００８６】
工程Ｅ：  粘着剤層の積層
積層粘着剤層は、日東電工製ＣＳ−９６２１を使用。その際、片面のセパレータを剥離しながらラミネートを行った。その際、ラミネートはゴム硬度７０°のラミネートロール同士で行った。
【００８７】
［比較例］
前記実施例において、粘着剤の間欠塗工に代えて、ダイコートヘッドを用いて粘着剤を連続的に塗工した以外は、全て実施例と同じようにして比較例の反射防止フィルムを調製した。
【００８８】
［評価］
前記実施例は、粘着剤が間欠的に塗工されているので、隣り合う金属メッシュ層の間には金属メッシュ層の周縁が露出した状態で帯状に粘着剤の存在しない部分を有することになり、隣り合う金属メッシュ層と金属メッシュ層の間を切断したときに、上側シートの周囲のみを剥がすだけで粘着剤の付着していない金属メッシュ層の周縁が露出し、４辺からアースの取出しが可能なフィルムフィルタを得ることができた。これに対して、比較例は、粘着剤が連続的に塗工されているので、隣り合う金属メッシュ層の間には粘着剤が連続的に塗工されていることから、２辺からしかアースの取り出しができないフィルムが得られた。                                                                          
【産業上の利用可能性】
【００８９】
本発明の長尺状光学フィルタは、長尺状態で搬送が可能であり、ディスプレイ表面への貼り付け時に、長尺状態のまま適用が可能であり、また、切断して個々の光学フィルタの状態で適用することも可能である。
【図面の簡単な説明】
【００９０】
【図１】本発明の長尺光学フィルタの製造工程の概略図である。
【図２】本発明の長尺光学フィルタの製造工程における工程Ａに用いる原反の積層構造を示す図である。
【図３】本発明の長尺光学フィルタの製造工程における工程Ａで用いた電磁波遮蔽層上に粘着剤層を形成した状態を示す図である。
【図４】本発明の長尺光学フィルタの製造工程における工程Ｃで形成された乾燥した粘着剤層上に上側シートを積層した状態を示す図である。
【図５】本発明の長尺光学フィルタの製造工程における工程Ｄで形成された積層シートの電磁波遮蔽層の透明基材シート側に各種ディスプレイに直接貼付するための粘着剤層を積層した状態を示す図である。
【符号の説明】
【００９１】
１    透明基材シート
２    金属メッシュ層
３    粘着剤層
４    上側シート
５    粘着剤層
【図１】
2007103426.tif 000002
【図２】
2007103426.tif 000003
【図３】
2007103426.tif 000004
【図４】
2007103426.tif 000005
【図５】
2007103426.tif 000006